(57)【特許請求の範囲】
【請求項１】
スルホン酸変性ポリビニルアルコール樹脂（Ａ１）を含有する分散樹脂（Ａ）、顔料（Ｂ）、及び溶媒（Ｃ）からなる顔料ペーストであって、スルホン酸変性ポリビニルアルコール樹脂（Ａ１）が、スルホン酸基を有する重合性不飽和モノマーを０．１〜１０質量％含有し、顔料（Ｂ）が、導電性カーボンであり、溶媒（Ｃ）が、有機溶剤であり、かつ、顔料ペースト固形分中の分散樹脂固形分の含有量が３０質量％以下であることを特徴とする顔料ペースト。
【請求項２】
溶媒（Ｃ）の溶解性パラメーターが、１０．４〜１５．０（ｃａｌ／ｃｍ３）１／２の範囲内であることを特徴とする請求項１に記載の顔料ペースト。
【請求項３】
スルホン酸変性ポリビニルアルコール樹脂（Ａ１）のケン化度が５０〜１００ｍｏｌ％であることを特徴とする請求項１又は２に記載の顔料ペースト。
【請求項４】
分散樹脂（Ａ）が、さらにケン化度３０〜１００ｍｏｌ％のスルホン酸基を含まないポリビニルアルコール樹脂（Ａ２）を含有し、スルホン酸変性ポリビニルアルコール樹脂（Ａ１）及びポリビニルアルコール樹脂（Ａ２）の含有割合が、樹脂固形分質量を基準として、５１／４９〜９９／１であることを特徴とする請求項１〜３のいずれか１項に記載の顔料ペースト。
【請求項５】
請求項１又は２に記載の顔料ペーストを含有することを特徴とする塗工材。
【請求項６】
請求項５に記載の塗工材を塗布して得られる物品。
【発明の詳細な説明】
【技術分野】
【０００１】
本発明は、高顔料濃度においても、顔料分散性、貯蔵安定性、耐溶剤性に優れる顔料ペースト及び塗工材に関する。
【背景技術】
【０００２】
従来、顔料を顔料分散樹脂、溶媒及び場合によっては分散助剤の混合物中に分散させたペースト状の顔料分散体が、塗料、塗工材、コーティング材、シーリング材、触媒フィルター、着色フィルム、着色シート、印刷用インキ、化粧材、磁石改質材、ＬＥＤ封止材、各種ゴム製品、樹脂成形品などの分野で広く用いられている。
【０００３】
これらの分野では、発色性、鮮映性、導電性、仕上がり性、粘弾性、などの性能向上がますます要求されており、そのため、優れた顔料分散能力と、形成された顔料分散体中の顔料粒子を再凝集させないだけの優れた顔料分散安定性を有する顔料分散樹脂の開発がなされつつある。
【０００４】
顔料分散樹脂の設計にあたっては、顔料への濡れ性と顔料分散樹脂の溶媒中での分散安定性を両立させることが重要である。濡れ性に関しては、顔料分散樹脂が低粘度、低分子量であること、さらに顔料表面と顔料分散樹脂との相互作用があることが有利であるといわれ、分散安定化に関しては、顔料表面での立体反発層の形成や顔料分散樹脂の連続相への溶解性が良いことが有利であるといわれている。
【０００５】
また、顔料分散樹脂が塗膜やフィルムや印刷物などの最終製品そのものの性能に悪い影響を及ぼさないように、あるいは溶媒及び顔料分散樹脂の使用量を低減することや乾燥時の使用エネルギーを低減する観点から、少量の顔料分散樹脂で高濃度かつ均一に分散された顔料ペーストを作製することが重要となっている。
【０００６】
例えば、特許文献１には、ポリビニルアルコール等の親水性結合剤の存在下、金属酸化物及び／又はカーボンブラックの分散液を安定化するための特定のブロック共重合体が開示されている。また、特許文献２には、二酸化マンガン粉末、カーボン粉末、分散剤（ポリビニルアルコール等の各種高分子樹脂）、及び分散媒を含有するペースト組成物が開示されている。また、特許文献３には、ポリビニルアルコール系ブロックコポリマーと各種顔料とを含有する顔料分散液が開示されている。また、特許文献４には、カーボンブラックと分散剤としてのポリビニルアルコール樹脂と溶剤としてのＮ−メチル−２−ピロリドンとを含有するカーボンブラック分散液が開示されている。
しかしながら、これらの顔料ペーストは、高顔料濃度での顔料分散性、貯蔵安定性のバランスがまだ十分でない場合があった。
【先行技術文献】
【特許文献】
【０００７】
【特許文献１】特開平５−１１７４９０号公報
【特許文献２】特開平１１−７４１５８号公報
【特許文献３】特開２００５−２３２９７号公報
【特許文献４】特開２０１５−１９３９８６号公報
【発明の概要】
【発明が解決しようとする課題】
【０００８】
本発明の目的は、高顔料濃度においても、顔料分散性、貯蔵安定性、耐溶剤性に優れる顔料ペースト及び塗工材を提供することである。
【課題を解決するための手段】
【０００９】
かかる状況の下、本発明者らは鋭意検討した結果、特定の構造を有する分散樹脂（Ａ１）を一定量含む分散樹脂（Ａ）を用いることにより上記課題を解決できることを見出した。本発明はかかる新規の知見に基づくものである。
【００１０】
従って、本発明は以下の項を提供する：
項１．スルホン酸変性ポリビニルアルコール樹脂（Ａ１）を含有する分散樹脂（Ａ）、顔料（Ｂ）、及び溶媒（Ｃ）からなる顔料ペーストであって、スルホン酸変性ポリビニルアルコール樹脂（Ａ１）が、スルホン酸基を有する重合性不飽和モノマーを０．１〜１０質量％含有することを特徴とする顔料ペースト。
項２．スルホン酸変性ポリビニルアルコール樹脂（Ａ１）のケン化度が５０〜１００ｍｏｌ％であることを特徴とする前記項１に記載の顔料ペースト。
項３．分散樹脂（Ａ）が、さらにケン化度３０〜１００ｍｏｌ％のスルホン酸基を含まないポリビニルアルコール樹脂（Ａ２）を含有し、スルホン酸変性ポリビニルアルコール樹脂（Ａ１）及びポリビニルアルコール樹脂（Ａ２）の含有割合が、樹脂固形分質量を基準として、５１／４９〜９９／１であることを特徴とする前記項１又は２に記載の顔料ペースト。
項４．前記項１〜３のいずれか１項に記載の顔料（Ｂ）が、導電性顔料であることを特徴とする顔料ペースト。
項５．前記項１〜３のいずれか１項に記載の顔料（Ｂ）が、アルミナ、マグネシア、シリカ、チタニア、ゼオライト、セリア、及びジルコニアから選択される１種以上の無機材料であることを特徴とする顔料ペースト。
項６．前記項４又は５に記載の顔料ペーストを含有することを特徴とする塗工材。
項７．前記項６に記載の塗工材を塗布して得られる物品。
【発明の効果】
【００１１】
本発明の顔料ペーストは、高顔料濃度においても、顔料の分散性、貯蔵安定性に優れ、比較的少ない配合量で充分にペーストの粘度を低下させることができる。また、耐溶剤性等に優れる。
【発明を実施するための形態】
【００１２】
以下、本発明を実施するための形態について詳細に説明する。
なお、本発明は、以下の実施形態に限定されるものではなく、本発明の要旨を変更しない範囲において実施される各種の変形例も含むものとして理解されるべきである。
【００１３】
また、本明細書において、「（メタ）アクリレート」は、アクリレート及び／又はメタクリレートを意味し、「（メタ）アクリル酸」は、アクリル酸及び／又はメタクリル酸を意味する。また、「（メタ）アクリロイル」は、アクリロイル及び／又はメタクリロイルを意味する。また、「（メタ）アクリルアミド」は、アクリルアミド及び／又はメタクリルアミドを意味する。また、「重合性不飽和モノマー」とは、ラジカル重合しうる重合性不飽和基を有するモノマーを意味し、該重合性不飽和基としては、例えば、（メタ）アクリロイル基、アクリルアミド基、ビニル基、アリル基、（メタ）アクリロイルオキシ基、ビニルエーテル基などが挙げられる。
【００１４】
顔料ペースト
本発明は、スルホン酸変性ポリビニルアルコール樹脂（Ａ１）を含有する分散樹脂（Ａ）、顔料（Ｂ）、及び溶媒（Ｃ）からなる顔料ペーストであって、スルホン酸変性ポリビニルアルコール樹脂（Ａ１）が、スルホン酸基を有する重合性不飽和モノマーを０．１〜１０質量％含有することを特徴とする。
【００１５】
分散樹脂（Ａ）
本発明の顔料ペーストで用いることができる分散樹脂（Ａ）は、スルホン酸変性ポリビニルアルコール樹脂（Ａ１）を含有する。また、必要に応じて、ケン化度３０〜１００ｍｏｌ％のスルホン酸基を含まないポリビニルアルコール樹脂（Ａ２）を併用して用いることができる。
【００１６】
スルホン酸変性ポリビニルアルコール樹脂（Ａ１）
本発明で用いることができるスルホン酸変性ポリビニルアルコール樹脂（Ａ１）において、スルホン酸の変性方法は特に限定されず、それ自体公知の方法を用いることができるが、具体的には、例えば、以下の方法で製造することができる。
（１）スルホン酸基と重合性不飽和基を含有する化合物と、酢酸ビニル等の脂肪酸ビニルエステルとを共重合し、得られる重合体を更にケン化する方法。
（２）ビニルスルホン酸、２−アクリルアミド−２−メチルプロパンスルホン酸などをポリビニルアルコールにマイケル付加させる方法。
（３）ポリビニルアルコールを硫酸化合物溶液（硫酸水溶液や亜硫酸ナトリウム水溶液等）で加熱する方法。
（４）ポリビニルアルコールをスルホン酸基含有アルデヒド化合物でアセタール化する方法。
（５）スルホン酸基を有するアルコール、アルデヒド及びチオール等の官能基を有する化合物を連鎖移動剤として共存させ、ポリビニルアルコールの重合をする方法。
【００１７】
いずれの製造方法でも好適に用いることができるが、特に（１）のスルホン酸基と重合性不飽和基を含有する化合物と酢酸ビニル等の脂肪酸ビニルエステルとを共重合し、得られる重合体を更にケン化する方法が好ましい。
【００１８】
上記スルホン酸基と重合性不飽和基を含有する化合物としては、脂肪酸ビニルエステルと共重合が可能な化合物であれば特に制限なく用いることができ、具体的には、例えば、ビニルスルホン酸、イソプレンスルホン酸、エチレンスルホン酸、アリルスルホン酸、メタアリルスルホン酸等のオレフィンスルホン酸；ナトリウムスルホプロピル２−エチルヘキシルマレート、ナトリウムスルホプロピルトリデシルマレート、ナトリウムスルホプロピルエイコシルマレート等のスルホアルキルマレート；２−（メタ）アクリルアミド−２−メチルプロパンスルホン酸、Ｎ−スルホイソブチレンアクリルアミドナトリウム等のスルホアルキル（メタ）アクリルアミド；３−メタクリロイルオキシプロパンスルホン酸、４−メタクリロイルオキシブタンスルホン酸、３−メタクリロイルオキシ−２−ヒドロキシプロパンスルホン酸、３−アクリロイルオキシプロパンスルホン酸、スルホエチル（メタ）アクリレート、メタクリル酸ナトリウム−４−スチレンスルホネート、ナトリウム２−スルホエチルアクリレート等のスルホアルキル（メタ）アクリレート；アリルオキシベンゼンスルホン酸、メタアリルオキシベンゼンスルホン酸、スチレンスルホン酸、オレイル２−ヒドロキシ−〔３−アリルオキシ〕−プロピルスルホサクシネートアンモニウム塩等が挙げられ、これらは１種を単独で又は２種以上を併用して用いることができる。
【００１９】
本発明においては、スルホン酸基は遊離の酸の形であっても、あるいはナトリウム塩やカリウム塩等のアルカリ金属塩、アンモニウム塩等の形であってもよい。
スルホン酸変性ポリビニルアルコール中におけるスルホン酸基を有する重合性不飽和モノマーの含有量は、樹脂固形分を基準として、０．１〜１０質量％が好ましく、より好ましくは０．２〜５質量％である。
【００２０】
上記スルホン酸基と重合性不飽和基を含有する化合物と共重合する脂肪酸ビニルエステルとしては、例えば、ギ酸ビニル、酢酸ビニル、プロピオン酸ビニル、酪酸ビニル、カプリン酸ビニル、ラウリン酸ビニル、パルミチン酸ビニル、ステアリン酸ビニルおよびその他の直鎖または分岐状の飽和脂肪酸ビニルエステルが挙げられ、これらは１種を単独で又は２種以上を併用して用いることができる。なかでも酢酸ビニルが好ましい。
【００２１】
その他の共重合可能な重合性不飽和モノマーとしては、例えば、エチレン、プロピレンなどのオレフィン類；アルキル（メタ）アクリレート、２−ヒドロキシエチル（メタ）アクリレート、グリシジル（メタ）アクリレート等などの（メタ）アクリロイル基含有モノマー；アリルグリシジルエーテルなどのアリルエーテル；塩化ビニル、塩化ビニリデン、フッ化ビニルなどのハロゲン化ビニル系化合物；アルキルビニルエーテル、４−ヒドロキシビニルエーテルなどのビニルエーテルなどが挙げられる。これらは１種を単独で又は２種以上を併用して用いることができる。
【００２２】
スルホン酸変性ポリビニルアルコール樹脂（Ａ１）のケン化度としては、５０〜１００ｍｏｌ％の範囲内であることが好ましく、６０〜１００ｍｏｌ％の範囲内であることがより好ましく、８６〜１００ｍｏｌ％の範囲内であることが更に好ましく、８８〜９９．９ｍｏｌ％の範囲内であることが特に好ましい。
【００２３】
通常、高ケン化度（高極性）になると、カーボンなどの無機顔料への吸着性は良くなるものの、溶媒との溶解性は落ち、立体反発層が形成できず分散性は劣ることとなる。しかし、本発明において、スルホン酸変性ポリビニルアルコール樹脂（Ａ１）が顔料ペーストの分散性に効果を奏する理由としては、樹脂の側鎖に特定の官能基を導入することにより、比較的嵩高い側鎖官能基が立体障害となることで樹脂の融点を低下させ、また、高極性の側鎖によって樹脂の結晶性を低下させることができるため、溶媒への溶解性と顔料への吸着性が両立できたと考えられる。
【００２４】
上記樹脂（Ａ１）の重合方法としては、それ自体既知の重合方法、例えば、有機溶媒中で溶液重合する方法により製造することができるが、これに限られるものではなく、例えば、バルク重合や乳化重合や懸濁重合等でもよい。溶液重合を行う場合には、連続重合でもよいしバッチ重合でもよく、モノマーは一括して仕込んでもよいし、分割して仕込んでもよく、あるいは連続的又は断続的に添加してもよい。
【００２５】
溶液重合において使用する重合開始剤は、特に限定するものではないが、具体的には、例えば、アゾビスイソブチロニトリル、アゾビス−２，４−ジメチルパレロニトリル、アゾビス（４−メトキシ−２,４−ジメチルパレロニトリル）等のアゾ化合物；アセチルパーオキサイド、ベンゾイルパーオキサイド、ラウロイルパーオキサイド、アセチルシクロヘキシルスルホニルパーオキシド、２,４,４−トリメチルペンチル−２−パーオキシフェノキシアセテート等の過酸化物；ジイソプピルパーオキシジカーボネート、ジ−２−エチルヘキシルパーオキシジカーボネート、ジエトキシエチルパーオキシジカーボネート等のパーカーボネート化合物；ｔ−ブチルパーオキシネオデカネート、α−クミルパーオキシネオデカネート、ｔ−ブチルパーオキシネオデカネート等のパーエステル化合物；アゾビスジメチルバレロニトリル、アゾビスメトキシバレロニトリル等の公知のラジカル重合開始剤を使用することができる。
【００２６】
重合反応温度は、特に限定するものではないが、通常３０〜２００℃程度の範囲で設定することができる。
【００２７】
ケン化をする場合の条件としては、特に限定されず、公知の方法でケン化することができる。例えば、メタノール等のアルコール溶液中において、アルカリ触媒又は酸触媒の存在下で、分子中のエステル部を加水分解することで行うことができる。
アルカリ触媒としては、例えば、水酸化ナトリウム、水酸化カリウム、ナトリウムメチラート、ナトリウムエチラート、カリウムメチラート等のアルカリ金属の水酸化物や、アルコラート等を用いることができる。酸触媒としては、例えば、塩酸、硫酸等の無機酸水溶液、ｐ−トルエンスルホン酸等の有機酸を用いることができるが、水酸化ナトリウムを用いることが望ましい。
ケン化反応の温度は、特に限定されないが、好ましくは１０〜７０℃、より好ましくは３０〜４０℃の範囲であることが望ましい。反応時間は、特に限定されないが、３０分〜３時間の範囲で行なうことが望ましい。
【００２８】
上記樹脂（Ａ１）は、合成終了後に脱溶媒及び／又は溶媒置換することで、固体又は任意の溶媒に置き換えた樹脂溶液にすることができる。置換溶媒としては、Ｎ−メチル−２−ピロリドン、Ｎ−エチル−２−ピロリドン、プロピレングリコールモノメチルエーテル、アルコール類等が好ましい。
脱溶媒の方法としては、常圧で加熱により行ってもよいし、減圧下で脱溶媒してもよい。溶媒置換の方法としては、脱溶媒前、脱溶媒途中、又は脱溶媒後のいずれの段階で置換溶媒を投入してもよい。
【００２９】
スルホン酸基を含まないポリビニルアルコール樹脂（Ａ２）
本発明の顔料ペーストに、必要に応じて含有することができるスルホン酸基を含まないポリビニルアルコール樹脂（Ａ２）は、スルホン酸基非含有であり、かつケン化度が３０〜１００ｍｏｌ％であることを特徴とする。
【００３０】
上記スルホン酸基を含まないポリビニルアルコール樹脂（Ａ２）は、それ自体既知の重合方法、例えば、酢酸ビニルに代表される脂肪酸ビニルエステルを重合し、加水分解することにより得ることができる。
【００３１】
上記脂肪酸ビニルエステルとしては、例えば、ギ酸ビニル、酢酸ビニル、プロピオン酸ビニル、酪酸ビニル、カプリン酸ビニル、ラウリン酸ビニル、パルミチン酸ビニル、ステアリン酸ビニルおよびその他の直鎖または分岐状の飽和脂肪酸ビニルエステルが挙げられる。なかでも酢酸ビニルが好ましい。
【００３２】
上記スルホン酸基を含まないポリビニルアルコール樹脂（Ａ２）は、前記スルホン酸基と重合性不飽和基を含有する化合物以外であれば、脂肪酸ビニルエステル以外の重合性不飽和モノマーと共重合して得ることもできる。
脂肪酸ビニルエステルと共重合可能な重合性不飽和モノマーとしては、例えば、エチレン、プロピレンなどのオレフィン類；アルキル（メタ）アクリレート、２−ヒドロキシエチル（メタ）アクリレート、グリシジル（メタ）アクリレート等などの（メタ）アクリロイル基含有モノマー；アリルグリシジルエーテルなどのアリルエーテル；塩化ビニル、塩化ビニリデン、フッ化ビニルなどのハロゲン化ビニル系化合物；アルキルビニルエーテル、４−ヒドロキシビニルエーテルなどのビニルエーテルなどが挙げられる。これらは１種を単独で又は２種以上を併用して用いることができる。
【００３３】
尚、以下において、主として酢酸ビニルを引用して説明を行うが、本発明はそれに限定されるものではない。
【００３４】
ポリビニルアルコール樹脂の重合方法は、それ自体既知の重合方法、例えば、酢酸ビニルをアルコール系有機溶媒中で溶液重合してポリ酢酸ビニルを製造し、これをケン化する等の方法により製造することができるが、これに限られるものではなく、例えば、バルク重合や乳化重合や懸濁重合等でもよい。溶液重合を行う場合には、連続重合でもよいしバッチ重合でもよく、単量体は一括して仕込んでもよいし、分割して仕込んでもよく、あるいは連続的又は断続的に添加してもよい。
【００３５】
溶液重合において使用する重合開始剤は、特に限定するものではないが、アゾビスイソブチロニトリル、アゾビス−２，４−ジメチルパレロニトリル、アゾビス（４−メトキシ−２,４−ジメチルパレロニトリル）等のアゾ化合物；アセチルパーオキサイド、ベンゾイルパーオキサイド、ラウロイルパーオキサイド、アセチルシクロヘキシルスルホニルパーオキシド、２,４,４−トリメチルペンチル−２−パーオキシフェノキシアセテート等の過酸化物；ジイソプピルパーオキシジカーボネート、ジ−２−エチルヘキシルパーオキシジカーボネート、ジエトキシエチルパーオキシジカーボネート等のパーカーボネート化合物；ｔ−ブチルパーオキシネオデカネート、α−クミルパーオキシネオデカネート、ｔ−ブチルパーオキシネオデカネート等のパーエステル化合物；アゾビスジメチルバレロニトリル、アゾビスメトキシバレロニトリル等の公知のラジカル重合開始剤を使用することができる。
【００３６】
重合反応温度は、特に限定するものではないが、通常３０〜１５０℃程度の範囲で設定することができる。
【００３７】
ポリビニルアルコール樹脂を製造する際のケン化条件は特に限定されず、公知の方法でケン化することができる。一般的には、メタノール等のアルコール溶液中において、アルカリ触媒又は酸触媒の存在下で、分子中のエステル部を加水分解することで行うことができる。
アルカリ触媒としては、例えば、水酸化ナトリウム、水酸化カリウム、ナトリウムメチラート、ナトリウムエチラート、カリウムメチラート等のアルカリ金属の水酸化物や、アルコラート等を用いることができる。酸触媒としては、例えば、塩酸、硫酸等の無機酸水溶液、ｐ−トルエンスルホン酸等の有機酸を用いることができるが、水酸化ナトリウムを用いることが望ましい。
ケン化反応の温度は、特に限定されないが、好ましくは１０〜７０℃、より好ましくは３０〜４０℃の範囲であることが望ましい。反応時間は、特に限定されないが、３０分〜３時間の範囲で行なうことが望ましい。
【００３８】
このようにして得ることができるポリビニルアルコール樹脂は、重合度が１００〜４，０００であることが好ましく、１００〜３，０００であることがより好ましい。
また、ケン化度は、通常３０〜１００ｍｏｌ％の範囲内であり、好ましくは３２〜８５ｍｏｌ％の範囲内である。
本発明においてポリビニルアルコール樹脂のケン化度とは、ポリビニルアルコール樹脂に含まれる脂肪酸ビニルエステル由来の構成単位のうち、エステル結合が加水分解されているものの割合（ｍｏｌ％）を意味する。本発明においてケン化度は、ポリビニルアルコール樹脂を水酸化ナトリウムのようなアルカリ性物質で完全にケン化し、得られた脂肪酸塩（例えば酢酸塩）の量を測定することにより測定することができる。（完全にケン化したかは赤外吸光分析により確認することができる。）
尚、上記ポリビニルアルコール樹脂は市販品であっても良い。
【００３９】
上記ポリビニルアルコール樹脂（ａ１）は、合成終了後に脱溶媒及び／又は溶媒置換することで、固体又は任意の溶媒に置き換えた樹脂溶液にすることができる。置換溶媒としては、Ｎ−メチル−２−ピロリドン、Ｎ−エチル−２−ピロリドン、プロピレングリコールモノメチルエーテル、メタノール、水などが好ましい。
脱溶媒の方法としては、常圧で加熱により行ってもよいし、減圧下で脱溶媒してもよい。溶媒置換の方法としては、脱溶媒前、脱溶媒途中、又は脱溶媒後のいずれの段階で置換溶媒を投入してもよい。
【００４０】
本発明の顔料ペーストにおいて、高極性のスルホン酸変性ポリビニルアルコール樹脂（Ａ１）と比較的低極性のスルホン酸基を含まないポリビニルアルコール樹脂（Ａ２）とを併用することによって樹脂同士が相溶化され、該樹脂混合物により、溶媒溶解性と顔料吸着性が更に両立できたと考えられる。
【００４１】
上記スルホン酸変性ポリビニルアルコール樹脂（Ａ１）及びポリビニルアルコール樹脂（Ａ２）を用いる場合、その含有割合としては、樹脂固形分質量を基準として、通常５１／４９〜９９／１であり、６０／４０〜９５／５の範囲内であることが好ましい。
【００４２】
顔料（Ｂ）
本発明の顔料ペーストで用いることができる顔料（Ｂ）としては、従来公知のものを特に制限なく使用することができ、具体的には、例えば、チタン白、亜鉛華などの白色顔料；シアニンブルー、インダスレンブルーなどの青色顔料；シアニングリーン、緑青などの緑色顔料；アゾ系やキナクリドン系などの有機赤色顔料、ベンガラなどの赤色顔料；ベンツイミダゾロン系、イソインドリノン系、イソインドリン系及びキノフタロン系などの有機黄色顔料、チタンイエロー、黄鉛などの黄色顔料；カーボン、松煙などの黒色顔料；アルミニウム粉、銅粉、ニッケル粉、酸化チタン被覆マイカ粉、酸化鉄被覆マイカ粉及び光輝性グラファイトなどの光輝性顔料；アルミナ、マグネシア、シリカ、チタニア、ゼオライト、セリア、ジルコニアなどの各種触媒用無機材料等が挙げられる。これらは、１種を単独で又は２種以上を併用して用いることができる。
【００４３】
また、本発明の顔料ペーストは、顔料を微細かつ均一に分散し、長期に渡って安定化できるため、特に厳しい性能が要求される導電性顔料を含有する顔料ペーストに好適である。
【００４４】
導電性顔料としては、導電性カーボンが好ましく、具体的には、例えば、アセチレンブラック、ファーネスブラック、サーマルブラック、チャネルブラック、ケッチェンブラック、バルカン、カーボンナノチューブ、グラフェン、気相成長カーボンファイバー（ＶＧＣＦ）、黒鉛等が挙げられる。好ましくは、アセチレンブラック、黒鉛等が挙げられ、より好ましくはアセチレンブラックが挙げられる。
【００４５】
上記導電性顔料の平均粒子径としては、粘度及び導電性の関係から、２０〜１００ｎｍの範囲内であることが好ましく、３３〜７０ｎｍの範囲内であることがさらに好ましい。
【００４６】
上記導電性顔料の比表面積としては、粘度及び導電性の関係から、１〜５００ｍ２／ｇの範囲内であることが好ましく、３０〜２００ｍ２／ｇの範囲内であることがさらに好ましい。
【００４７】
上記導電性顔料のジブチルフタレート（ＤＢＰ）吸油量としては、分散性及び導電性の関係から、６０〜１０００ｍｌ／１００ｇの範囲内であることが好ましく、１５０〜８００ｍｌ／１００ｇの範囲内であることがさらに好ましい。
また、上記導電性顔料は、導電性の観点から、一次粒子が鎖状構造（ストラクチャー）を形成している状態が好ましく、ストラクチャー指数が１．５〜４．０の範囲内であることがより好ましく、１．７〜３．２の範囲内であることが特に好ましい。
ストラクチャー自体は電子顕微鏡で撮影した画像でも比較的容易に観察できるが、ストラクチャー指数はストラクチャーの度合いを定量化した数値である。ストラクチャー指数は一般的にＤＢＰ吸油量（ｍｌ／１００ｇ）を比表面積（ｍ２／ｇ）で割った値で定義することができる。ストラクチャー指数が１．５未満であると、ストラクチャーが発達していないために、十分な導電性が得ることができず、また、４．０を超えるとＤＢＰ吸油量に対して粒子径が大きいために導電経路が減少し、十分な導電性を示さなくなるか、又は塗工材の粘度が高くなる恐れがある。
【００４８】
溶媒（Ｃ）
本発明の顔料ペーストで用いることができる溶媒（Ｃ）としては、従来公知のものを特に制限なく使用することができ、前述した樹脂（Ａ１）及び樹脂（Ａ２）の重合又は希釈に使用される有機溶剤などを好適に用いることができる。
上記溶媒（Ｃ）は、本発明の顔料ペーストの原料に含有して持ち込まれた溶媒を含めたものであり、２種以上の混合物であってもよい。
【００４９】
なかでも、本発明の顔料ペーストで用いることができる溶媒（Ｃ）は、比較的高極性である樹脂（Ａ１）〔溶解性パラメーターは１０．４〜１５．０（ｃａｌ／ｃｍ３）１／２程度〕との溶解性及び分散安定性の観点から、水酸基、カルボキシル基、アミド基、アミノ基、エーテル基などの極性官能基を持つ溶媒を含有することが好ましい。また、溶解性パラメーターが、１０．０（ｃａｌ／ｃｍ３）１／２以上であることが好ましく、１０．４〜１５．０（ｃａｌ／ｃｍ３）１／２の範囲内であることがより好ましく、１０．５〜１３．０（ｃａｌ／ｃｍ３）１／２の範囲内であることがさらに好ましい。
【００５０】
ここで、溶解性パラメーターとは、一般にＳＰ値（ソルビリティ・パラメーター）とも呼ばれるものであって、溶媒や樹脂の親水性又は疎水性の度合い（極性）を示す尺度である。また、溶媒と樹脂、樹脂間の溶解性や相溶性を判断する上で重要な尺度となるものであり、溶解性パラメーターの値が近い（溶解性パラメーターの差の絶対値が小さい）と、一般的に溶解性や相溶性が良好となる。
【００５１】
溶媒の溶解性パラメーターは、Ｊ．ＢｒａｎｄｒｕｐおよびＥ．Ｈ．Ｉｍｍｅｒｇｕｔ編“Ｐｏｌｙｍｅｒ Ｈａｎｄｂｏｏｋ” ＶＩＩ Ｓｏｌｕｂｉｌｉｔｙ Ｐａｒａｍｅｎｔ Ｖａｌｕｅｓ，ｐｐ５１９−５５９（Ｊｏｈｎ Ｗｉｌｅｙ＆ Ｓｏｎｓ社、第３版１９８９年発行）に記載される方法に従って求めることができる。２種以上の溶媒を組合せて混合溶媒として用いる場合、その溶解性パラメーターは、実験的に求めることができ、また、簡便な方法として、個々の液状溶媒のモル分率と溶解性パラメーターとの積の総和により求めることもできる。
また、樹脂の溶解性パラメーターは、当業者に公知の濁度測定法をもとに数値定量化されるものであり、具体的には、Ｋ．Ｗ．ＳＵＨ、Ｊ．Ｍ．ＣＯＲＢＥＴＴの式（Ｊｏｕｒｎａｌ ｏｆ Ａｐｐｌｉｅｄ Ｐｏｌｙｍｅｒ Ｓｃｉｅｎｃｅ，１２，２３５９，１９６８）に準じて求めることができる。
【００５２】
顔料ペースト
本発明の顔料ペーストは、上記分散樹脂（Ａ）、顔料（Ｂ）、溶媒（Ｃ）の他に、必要に応じて、その他の添加剤などを含有することができる。
【００５３】
その他の添加剤としては、中和剤、顔料分散剤、結着剤（バインダー）、消泡剤、防腐剤、防錆剤、可塑剤などを挙げることができる。顔料分散剤及び／又は結着剤としては、例えば、上記樹脂（Ａ１）及び樹脂（Ａ２）以外のポリビニルアルコール樹脂、アクリル樹脂、ポリエステル樹脂、エポキシ樹脂、ポリエーテル樹脂、アルキド樹脂、ウレタン樹脂、シリコーン樹脂、ポリカーボネート樹脂、シリケート樹脂、塩素系樹脂、フッ素系樹脂、ポリビニルピロリドン樹脂、ポリビニルアセタール樹脂、及びこれらの複合樹脂などが挙げられる。これらの樹脂は１種を単独で又は２種以上を併用して用いることができる。
【００５４】
顔料ペースト中の顔料分散樹脂固形分の含有量は、通常３０重量％以下、好ましくは２０重量％以下であることが、顔料分散時の粘度、顔料分散性、分散安定性及び生産効率などの面から好適である。特に導電性顔料ペーストの場合は、塗膜の導電性の観点から、導電性顔料ペースト固形分中の顔料分散樹脂固形分の含有量は、通常、３０質量％以下、好ましくは０．１〜２５質量％、より好ましくは１．０〜２０質量％であることが好適である。
【００５５】
顔料ペーストは、以上に述べた各成分を、例えば、ペイントシェーカー、サンドミル、ボールミル、ペブルミル、ＬＭＺミル、ＤＣＰパールミル、遊星ボールミル、ホモジナイザー、二軸混練機、薄膜旋回型高速ミキサーなどの従来公知の分散機を用いて均一に混合、分散させることにより調製することができる。
【００５６】
塗工材
本発明の塗工材は、上記顔料ペーストに含まれる樹脂（Ａ）、導電性顔料（Ｂ）、及び溶媒（Ｃ）を必須成分とするものであって、さらに必要に応じて、樹脂、顔料、溶媒、添加剤などを含有することができる。
【００５７】
樹脂としては、例えば、アクリル樹脂、ポリエステル樹脂、エポキシ樹脂、ポリエーテル樹脂、アルキド樹脂、ウレタン樹脂、シリコーン樹脂、ポリカーボネート樹脂、シリケート樹脂、塩素系樹脂、フッ素系樹脂、ポリビニルピロリドン樹脂、ポリビニルアルコール樹脂、ポリビニルアセタール樹脂、及びこれらの複合樹脂などが挙げられる。これらの樹脂は１種を単独で又は２種以上を併用して用いることができる。
【００５８】
顔料としては、例えば、着色顔料、光輝性顔料、体質顔料、防錆顔料などが挙げられる。これらの顔料は１種を単独で又は２種以上を併用して用いることができる。
【００５９】
溶媒としては、特に制限はないが、前述した溶媒（Ｃ）と同様の溶媒を好適に用いることができる。上記溶媒は１種を単独で又は２種以上を併用して用いることができる。
【００６０】
添加剤としては、中和剤、顔料分散剤、消泡剤、防腐剤、防錆剤、可塑剤、粘性調整剤などが挙げられる。
【００６１】
塗工材中の樹脂（Ａ）の含有量は、塗工材中の固形分を基準として、通常０．０５〜８０質量％、好ましくは０．１〜６０質量％、より好ましくは０．２〜５０質量％、特に好ましくは０．５〜４０質量％であることが、顔料分散時の粘度、顔料分散性、貯蔵安定性、及び生産効率などの面から好ましい。
【００６２】
塗工材は、以上に述べた各成分を、例えば、ディスパー、ペイントシェーカー、サンドミル、ボールミル、ペブルミル、ＬＭＺミル、ＤＣＰパールミル、遊星ボールミル、ホモジナイザーなどの従来公知の撹拌機又は分散機を用いて均一に混合又は分散させることにより調製することができる。
【実施例】
【００６３】
以下、実施例及び比較例により、本発明をさらに説明する。
各種樹脂の重合方法、塗工材の製造方法、評価試験方法などは当該技術分野で従来公知の方法を用いている。しかし、本発明はこれに限定されるものではなく、本発明の技術思想と特許請求の範囲の均等範囲内で多様な修正及び変形が可能である。
各例中の「部」は質量部、「％」は質量％を示す。
【００６４】
スルホン酸変性ポリビニルアルコール樹脂（Ａ１）の製造
製造例１
温度計、環流冷却管、窒素ガス導入管および撹拌機を備えた反応容器に、重合性モノマーとして酢酸ビニル及びアリルスルホン酸ナトリウム、溶媒としてメタノール、重合開始剤としてアゾビスイソブチロニトリルを用いて、約６０度の温度で共重合反応を行った後、減圧下に未反応のモノマーを除去し、樹脂溶液を得た。次いで、水酸化ナトリウムのメタノール溶液を添加してケン化反応を行い、よく洗浄した後、熱風乾燥機で乾燥した。最終的に、重合度２７０、ケン化度５０モル％、スルホン酸基含有モノマー含有量３．０質量％のスルホン酸変性ポリビニルアルコール樹脂Ｎｏ．１を得た。
【００６５】
製造例２
温度計、環流冷却管、窒素ガス導入管および撹拌機を備えた反応容器に、重合性モノマーとして酢酸ビニル及びアリルスルホン酸ナトリウム、溶媒としてメタノール、重合開始剤としてアゾビスイソブチロニトリルを用いて約６０度の温度で共重合反応を行った後、減圧下に未反応のモノマーを除去し、樹脂溶液を得た。次いで、水酸化ナトリウムのメタノール溶液を添加してケン化反応を行い、よく洗浄した後、熱風乾燥機で乾燥した。最終的に、重合度２７０、ケン化度８０モル％、スルホン酸基含有モノマー含有量３．０質量％のスルホン酸変性ポリビニルアルコール樹脂Ｎｏ．２を得た。
【００６６】
製造例３
温度計、環流冷却管、窒素ガス導入管および撹拌機を備えた反応容器に、重合性モノマーとして酢酸ビニル及びアリルスルホン酸ナトリウム、溶媒としてメタノール、重合開始剤としてアゾビスイソブチロニトリルを用いて約６０度の温度で共重合反応を行った後、減圧下に未反応のモノマーを除去し、樹脂溶液を得た。次いで、水酸化ナトリウムのメタノール溶液を添加してケン化反応を行い、よく洗浄した後、熱風乾燥機で乾燥した。最終的に、重合度３００、ケン化度９０モル％、スルホン酸基含有モノマー含有量３．０質量％のスルホン酸変性ポリビニルアルコール樹脂Ｎｏ．３を得た。
【００６７】
製造例４
温度計、環流冷却管、窒素ガス導入管および撹拌機を備えた反応容器に、重合性モノマーとして酢酸ビニル及びアリルスルホン酸ナトリウム、溶媒としてメタノール、重合開始剤としてアゾビスイソブチロニトリルを用いて約６０度の温度で共重合反応を行った後、減圧下に未反応のモノマーを除去し、樹脂溶液を得た。次いで、水酸化ナトリウムのメタノール溶液を添加してケン化反応を行い、よく洗浄した後、熱風乾燥機で乾燥した。最終的に、重合度３００、ケン化度９０モル％、スルホン酸基含有モノマー含有量８．０質量％のスルホン酸変性ポリビニルアルコール樹脂Ｎｏ．４を得た。
【００６８】
製造例５
温度計、環流冷却管、窒素ガス導入管および撹拌機を備えた反応容器に、重合性モノマーとして酢酸ビニル及びアリルスルホン酸ナトリウム、溶媒としてメタノール、重合開始剤としてアゾビスイソブチロニトリルを用いて約６０度の温度で共重合反応を行った後、減圧下に未反応のモノマーを除去し、樹脂溶液を得た。次いで、水酸化ナトリウムのメタノール溶液を添加してケン化反応を行い、よく洗浄した後、熱風乾燥機で乾燥した。最終的に、重合度３００、ケン化度９０モル％、スルホン酸基含有モノマー含有量１２．０質量％のスルホン酸変性ポリビニルアルコール樹脂Ｎｏ．５を得た。
【００６９】
製造例６
温度計、環流冷却管、窒素ガス導入管および撹拌機を備えた反応容器に、重合性モノマーとして酢酸ビニル及び２−アクリルアミド−２−メチルプロパンスルホン酸、溶媒としてメタノール、重合開始剤としてアゾビスイソブチロニトリルを用いて約６０度の温度で共重合反応を行った後、減圧下に未反応のモノマーを除去し、樹脂溶液を得た。次いで、水酸化ナトリウムのメタノール溶液を添加してケン化反応を行い、よく洗浄した後、熱風乾燥機で乾燥した。最終的に、重合度３００、ケン化度５０モル％、スルホン酸基含有モノマー含有量３．０質量％のスルホン酸変性ポリビニルアルコール樹脂Ｎｏ．６を得た。
【００７０】
スルホン酸基を含まないポリビニルアルコール樹脂（Ａ２）の製造
製造例７
温度計、環流冷却管、窒素ガス導入管および撹拌機を備えた反応容器に、重合性モノマーとして酢酸ビニル、溶媒としてメタノール、重合開始剤としてアゾビスイソブチロニトリルを用いて約６０度の温度で共重合反応を行った後、減圧下に未反応のモノマーを除去し、樹脂溶液を得た。次いで、水酸化ナトリウムのメタノール溶液を添加してケン化反応を行い、よく洗浄した後、熱風乾燥機で乾燥した。最終的に、重合度５００、ケン化度５０モル％のポリビニルアルコール樹脂Ｎｏ．１を得た。
【００７１】
製造例８
温度計、環流冷却管、窒素ガス導入管および撹拌機を備えた反応容器に、重合性モノマーとして酢酸ビニル、溶媒としてメタノール、重合開始剤としてアゾビスイソブチロニトリルを用いて約６０度の温度で共重合反応を行った後、減圧下に未反応のモノマーを除去し、樹脂溶液を得た。次いで、水酸化ナトリウムのメタノール溶液を添加してケン化反応を行い、よく洗浄した後、熱風乾燥機で乾燥した。最終的に、重合度５００、ケン化度７０モル％のポリビニルアルコール樹脂Ｎｏ．２を得た。
【００７２】
製造例９
温度計、環流冷却管、窒素ガス導入管および撹拌機を備えた反応容器に、重合性モノマーとして酢酸ビニル、溶媒としてメタノール、重合開始剤としてアゾビスイソブチロニトリルを用いて約６０度の温度で共重合反応を行った後、減圧下に未反応のモノマーを除去し、樹脂溶液を得た。次いで、水酸化ナトリウムのメタノール溶液を添加してケン化反応を行い、よく洗浄した後、熱風乾燥機で乾燥した。最終的に、重合度５００、ケン化度９０モル％のポリビニルアルコール樹脂Ｎｏ．３を得た。
【００７３】
顔料ペースト及び塗工材の製造
実施例１〜１６及び比較例１〜５
下記表１に記載した樹脂２５部、顔料１００部、及び溶媒６００部を混合し、ボールミルにて５時間分散し、顔料ペーストを得た。さらに希釈溶媒１００部を加え、塗工材Ｘ−１〜Ｘ−２１を得た。尚、表中の樹脂配合量は固形分の値である。
また、下記表１に、全溶媒のＳＰ値、及び後述する評価試験の結果（粘度、導電性、耐溶剤性）をあわせて記載する。
本発明においては、粘度、導電性、耐溶剤性の全ての性能に優れていることが重要であり、いずれか１つに「×」の評価がある場合、その塗工材は不合格となる。
【００７４】
【表１】
0006731724.tif 000002
【００７５】
尚、実施例１５の塗工材Ｘ−１５については、上記表１に記載している溶媒２種類のそれぞれ１４．３％（合計１００部）を塗工材の希釈溶媒としている。
（注１）カーボンＡ：カーボンブラック、平均粒子径４３μｍ、比表面積７６ｍ２／ｇ、ＤＢＰ給油量２１２ｍｌ／１００ｇ、ストラクチャー指数２．８。
（注２）カーボンＢ：カーボンブラック、平均粒子径３２μｍ、比表面積２１４ｍ２／ｇ、ＤＢＰ給油量１７５ｍｌ／１００ｇ、ストラクチャー指数０．８２。
（注３）カーボンＣ：カーボンブラック、平均粒子径３０μｍ、比表面積８８ｍ２／ｇ、ＤＢＰ給油量１０３ｍｌ／１００ｇ、ストラクチャー指数１．２。
（注４）カーボンＤ：カーボンブラック、平均粒子径７５μｍ、比表面積２８ｍ２／ｇ、ＤＢＰ給油量６５ｍｌ／１００ｇ、ストラクチャー指数２．３。
【００７６】
評価試験
＜粘度＞
得られた塗工材をコーン＆プレート型粘度計「Ｍａｒｓ２」（商品名、ＨＡＡＫＥ社製）を用い、シアーレート１．０ｓｅｃ−１で粘度を測定し、下記基準により評価した。
◎：粘度が、１．０Ｐａ・ｓ未満である。
○：粘度が、１．０Ｐａ・ｓ以上、かつ２．０Ｐａ・ｓ未満である。
△：粘度が、２．０Ｐａ・ｓ以上、かつ５．０Ｐａ・ｓ未満である。
×：粘度が、５．０Ｐａ・ｓ以上である。
【００７７】
＜導電性＞
ポリプロピレン板（１０ｃｍ×１５ｃｍ×３ｍｍ）の上にアルミ箔テープ（住友３Ｍ社製、Ｎｏ．４２５）を３ｃｍ間隔で平行に２本貼り付けた。次いで、得られた導電ペーストをアルミ箔テープの間に長さ５ｃｍ、乾燥膜厚６０μｍになるようにアプリケーターで塗装し、３５℃で２４時間乾燥した。（幅３ｃｍ×長さ５ｃｍ×膜厚６０μｍの乾燥塗膜を作成した。）
アルミ箔テープ間に塗装した乾燥塗膜の抵抗率を「ディジタルマルチメーター  ＭＯＤＥＬ７３４０１」（商品名、横河メータ＆インスツルメンツ社製）を用いて２０℃の雰囲気で測定し、下記基準により導電性を評価した。
○：抵抗率が、０．００６５Ωｍ未満であり、導電性は良好である。
△：抵抗率が、０．００６５Ωｍ以上、かつ０．０１Ωｍ未満であり、導電性はやや劣る。
×：抵抗率が、０．０１Ωｍ以上であり、導電性は非常に劣る。
【００７８】
＜耐溶剤性＞
上記導電性試験で用いた乾燥塗膜の上にシクロヘキサノンを接触させた。３日後に溶剤を除去して指でラビング後の塗膜状態を観察し、下記基準により耐溶剤性を評価した。
○：塗膜の状態に変化なし。
△：塗膜が軟化する。
×：塗膜の一部又は全部が剥離する。